(57)【特許請求の範囲】
【請求項１】
基材上に受容層を備える熱転写受像シートであって、
当該熱転写受像シートには、切り離し可能なミシン目が設けられており、
当該ミシン目を挟んで一方側の熱転写受像シートにおけるミシン目と交差する一辺を含む端部を固定し、
当該ミシン目を挟んで他方側の熱転写受像シートにおけるミシン目と交差する一辺を含む端部を挟持し、
前記挟持した端部を、３００ｍｍ／分のスピードで前記固定した端部に対して垂直に移動していくことで測定される切り離し力の最大値が１６ｇ以上４５ｇ以下であることを特徴とする熱転写受像シート。
【発明の詳細な説明】
【技術分野】
【０００１】
本発明は、熱転写受像シートに関する。
【背景技術】
【０００２】
従来より、熱転写シートと熱転写受像シートとを重ね合わせ、熱転写シート上の色材を熱転写受像シートに転写する熱転写方式の印刷が行われている。当該熱転写方式の印刷によって得られる画像は、中間調の再現性や階調性に優れており、また極めて高精細であることから、フルカラー銀塩写真に匹敵し、需要が高まっている。
【０００３】
このような熱転写方式の印刷に用いられる熱転写受像シートにあっては、特許文献１に開示されているように、切り離し可能なミシン目が設けられている場合がある。熱転写受像シートにミシン目を設けることにより、印刷後に当該ミシン目に沿って切り離すことができるため、例えば「縁なし」の印画物を得ることができる。
【先行技術文献】
【特許文献】
【０００４】
【特許文献１】特開２００２−２７４０６１号公報
【発明の概要】
【発明が解決しようとする課題】
【０００５】
しかしながら、ミシン目が設けられた熱転写受像シートを用いた場合、プリンタ内部において当該ミシン目によって切り離す部分に「浮き」が生じ、紙詰まり、印刷不良、および異音などの不具合が発生することがあった。また、プリンタ内部において誤って当該ミシン目部分が切り離された場合にあっても、前記「浮き」が生じた場合と同様、紙詰まり、印刷不良、および異音などの不具合が発生してしまう。
【０００６】
また、印刷終了後にミシン目に沿って切り離しを行うにあたり、ユーザーによっては当該ミシン目の部分を折り返すことなく、そのままの状態で切り離しを行う場合もあり、従来のミシン目にあっては、その切れ性が不十分でミシン目以外の部分が裂けてしまう場合があった。
【０００７】
本願発明は、このような状況下においてなされたものであり、ミシン目を有する熱転写受像シートであって、プリンタ内部において、紙詰まり、印刷不良、および異音などの不具合が発生することを抑制でき、切れ性にも優れた熱転写受像シートを提供することを主たる課題とする。
【課題を解決するための手段】
【０００８】
上記課題を解決するための本願発明は、基材上に受容層を備える熱転写受像シートであって、当該熱転写受像シートには、切り離し可能なミシン目が設けられており、当該ミシン目を挟んで一方側の熱転写受像シートにおけるミシン目と交差する一辺を含む端部を固定し、当該ミシン目を挟んで他方側の熱転写受像シートにおけるミシン目と交差する一辺を含む端部を挟持し、前記挟持した端部を、３００ｍｍ／分のスピードで当該挟持した端部に対して垂直に移動していくことで測定される切り離し力の最大値が１６ｇ以上４５ｇ以下であることを特徴とする。
【発明の効果】
【０００９】
本発明の熱転写受像シートによれば、これに設けられているミシン目の部分が適度な切り離し力を有していることから、プリンタ内部において「浮き」が生じたり、プリンタ内部で切り離されてしまったりすることがなく、紙詰まり、印刷不良、および異音などの不具合の発生を抑制することができる。また一方で、然るべきタイミングにおいて、ミシン目の部分を折り曲げることなく、当該部分で簡単に、かつきれいに切り離すことができる。
【図面の簡単な説明】
【００１０】
【図１】本発明の実施形態にかかる熱転写受像シートの斜視図。
【図２】本発明の実施形態にかかる熱転写受像シートにおけるミシン目の切り離し力を測定する方法を説明するための概略斜視図。
【図３】切り離し力測定装置を用いて、本発明の実施形態にかかる熱転写受像シートのミシン目部分の切り離し力を測定した際の、時間と切り離し力との関係を示す図。
【発明を実施するための形態】
【００１１】
以下に本発明の実施形態にかかる熱転写受像シートについて、図面を用いて説明する。なお、図面においては、図示と理解のしやすさの便宜上、適宜縮尺および縦横の寸法比等を、実物のそれらから変更し誇張していることがある。
【００１２】
図１は、本発明の実施形態にかかる熱転写受像シート１０の斜視図である。
【００１３】
図１に示すように本発明の実施形態にかかる熱転写受像シート１０は、基材１上に受容層２を備えており、切り離し可能なミシン目３が設けられている。以下に熱転写受像シート１０の構成ごとに説明する。
【００１４】
（基材）
熱転写受像シート１０を構成する基材１としては、受容層２を保持するという役割を有するとともに、画像形成時に加えられる熱に耐え、取り扱い上支障のない機械的特性を有することが望ましい。このような基材１の材料は特に限定されず、例えば、ポリエステル、ポリアリレート、ポリカーボネート、ポリウレタン、ポリイミド、ポリエーテルイミド、セルロース誘導体、ポリエチレン、エチレン・酢酸ビニル共重合体、ポリプロピレン、ポリスチレン、アクリル、ポリ塩化ビニル、ポリ塩化ビニリデン、ポリビニルアルコール、ポリビニルブチラール、ナイロン、ポリエーテルエーテルケトン、ポリサルフォン、ポリエーテルサルフォン、テトラフルオロエチレン・パーフルオロアルキルビニルエーテル、ポリビニルフルオライド、テトラフルオロエチレン・エチレン、テトラフルオロエチレン・ヘキサフルオロプロピレン、ポリクロロトリフルオロエチレン、ポリビニリデンフルオライド等の各種プラスチックフィルムまたはシートを挙げることができる。
【００１５】
基材１としては、上記に挙げたものやこれらの合成樹脂に白色顔料や充填剤を加えて成膜した白色フィルムを用いてもよく、あるいは内部に空隙（ミクロボイド）を有するシートを用いてもよい。内部に空隙（ミクロボイド）を有するシートとしては、特に限定されることはなく、例えば、東洋紡績株式会社製のトヨパールＳＳＰ４２５５（厚み３５μｍ）、モービルプラスチックヨーロッパ製のＭＷ２４７（厚み３５μｍ）などのポリプロピレンフィルム、さらには、ダイヤホイル株式会社製のＷ−９００（５０μｍ）、東レ株式会社製のＥ−６０（５０μｍ）等のポリエチレンテレフタレートフィルムを挙げることができる。
【００１６】
また上記の他、コンデンサーペーパー、グラシン紙、硫酸紙、合成紙（ポリオレフィン系、ポリスチレン系）、上質紙、アート紙、コート紙、キャストコート紙、合成樹脂又はエマルジョン含浸紙、合成ゴムラテックス含浸紙、合成樹脂内添紙、セルロース繊維紙等を用いてもよい。
【００１７】
熱転写受像シート１０を構成する基材１は、必ずしも単層構造である必要はなく、上記に挙げた種々の材料を接着剤層を介して貼り合わせた積層構造であってよい。基材１を積層構造とする場合にあっては、例えば、セルロース繊維紙やプラスチックフィルム等を芯材とし、接着剤層を用いて、合成紙や基材内部に空隙（ミクロボイド）を有するフィルム等のクッション性のある貼合材を貼り合わせることで基材１とすることができる。なお、この場合においては、芯材の片側に貼合材を貼り合わせても、芯材の両側に貼合材を貼り合わせてもよい。また、貼り合わせの方法についても特に限定されることはなく、例えばドライラミネーション、ウエットラミネーション、ノンソルベントラミネーション、ＥＣラミネーション、ヒートシール等公知の方法用いることができる。接着剤層は、芯材側に塗工してもよいし、貼合材側に塗工してもよいが、芯材に紙を用いる場合は紙の地合いを効果的に消すために、紙側に塗工することが好ましい。また、上記の基材１の表面及び／又は裏面に、コロナ放電処理等の易接着処理した基材も使用できる。
【００１８】
基材１を積層構造とする際に用いられる接着剤層についても特に限定されることはなく、従来公知の接着剤層を適宜採用可能である。例えば、当該接着剤層を構成する接着剤としては、ウレタン系樹脂、α−オレフィン−無水マレイン酸樹脂等のポリオレフィン系樹脂、ポリエステル系樹脂、アクリル系樹脂、エポキシ系樹脂、ウリア系樹脂、メラミン系樹脂、フェノール系樹脂、酢酸ビニル系樹脂、シアノアクリレート系樹脂等が使用できる。中でもアクリル系樹脂の反応型のものや、変成したもの等が好ましく使用することができる。また、接着剤を硬化剤を用いて硬化させると接着力も向上し、耐熱性も上がるため好ましい。硬化剤としては、イソシアネート化合物が一般的であるが、脂肪族アミン、環状脂肪族アミン、芳香族アミン、酸無水物等を使用することができる。接着剤層の形成は、一般的に行われている塗工手段を用いることができ、例えば、グラビア印刷法、スクリーン印刷法、グラビア版を用いたリバースロールコーティング法等の手段により塗工し、その後乾燥することで接着剤層を形成することができる。
【００１９】
（受容層）
熱転写受像シート１０を構成する受容層２としては、特に限定されることはなく従来公知の各種受容層から適宜選択して用いることができる。例えば、受容層２は色材を転写または染着し易い樹脂を主成分とするワニスに、必要に応じて離型剤等の各種添加剤を加えて構成する。染着し易い樹脂としては、ポリプロピレン等のポリオレフィン樹脂、ポリ塩化ビニル、ポリ塩化ビニリデン等のハロゲン化樹脂、ポリ酢酸ビニル、ポリアクリル酸エステル等のビニル系樹脂、及びその共重合体、ポリエチレンテレフタレート、ポリプチレンテレフタレート等のポリエステル系樹脂、ポリスチレン系樹脂、ポリアミド系樹脂、エチレンやプロピレン等のオレフィンと他のビニル系モノマーとの共重合体、アイオノマー、セルロース誘導体等の単体、又は混合物を挙げることができ、これらの中でもポリエステル系樹脂、及びビニル系樹脂が好ましい。
【００２０】
受容層２は、画像形成時に熱転写シートとの熱融着を防ぐために、離型剤を配合することもできる。離型剤は、シリコーンオイル、リン酸エステル系可塑剤、フッ素系化合物を用いることができるが、この中でもシリコーンオイルが好ましく用いられる。離型剤の添加量は、受容層形成樹脂に対して０．２質量部以上３０質量部以下が好ましい。離型剤は、上述のように受容層２に添加してもよいが、受容層２表面に上述の材料を用いて別途離型層（図示しない）として形成しても良い。受容層２中には、必要に応じて蛍光増白剤その他の添加剤を添加してもよい。受容層２の塗布は、ロールコート、バーコート、グラビアコート、グラビアリバースコート等の一般的な方法で行なわれる。そして、その塗布量は０．５ｇ／ｍ2以上１０ｇ／ｍ2以下（固形分換算）が好ましい。
【００２１】
（ミシン目）
本発明の実施形態にかかる熱転写受像シート１０には、切り離し可能なミシン目３が設けられている。このミシン目３は、図１に示すように、熱転写受像シート１０の一方の面から他方の面に貫通する貫通孔としてのカット部分３ａと、前記カット部分以外のアンカット部分３ｂから構成されている。
【００２２】
図２は、本実施形態にかかる熱転写受像シート１０におけるミシン目３の切り離し力を測定する方法を説明するための概略斜視図である。
【００２３】
図２（ａ）に示すように、ミシン目３が設けられた熱転写受像シート１０は、そのミシン目３を挟んで一方側（符号：Ｘ）の熱転写受像シート１０におけるミシン目と交差する一辺ｘを含む端部が固定部材２０で固定される。一方で、ミシン目３を挟んで他方側（符号：Ｙ）の熱転写受像シート１０におけるミシン目３と交差する一辺ｙを含む端部が挟持部材２１で挟持される。
【００２４】
そして、この状態にて、図２（ｂ）に示すように、熱転写受像シート１０の一辺ｙを挟持した挟持部材２１が３００ｍｍ／分のスピードで当該挟持した端部に対して垂直に移動することで、ミシン目３の部分で切り離されつつ、その際の切り離し力が図示しない計測装置によって測定される。なお、図２においては、熱転写受像シート１０が地面に対して水平に載置されていることから、挟持部材２１が移動する方向は、熱転写受像シート１０の面に対して垂直方向となるが、これに限定されることはない。例えば、熱転写受像シート１０が地面に対して垂直に載置されている場合にあっては、挟持部材２１は、挟持した端部と垂直方向、すなわち、重力方向と垂直な方向に移動することとなる。また、測定装置によっては、固定部材２０や挟持部材２１の構造により、固定および挟持するために、熱転写受像シート１０におけるミシン目３を予め数センチメートルにわたり切り離しておき、当該切り離された部分の一方側を９０°に山折りし、他方を谷折りし、当該山折りした部分および当該谷折りした部分を端部とする場合もあるが、この場合における「挟持した部分に対して垂直」とは、前記山折りないし谷折りをする前の状態戻した場合において、挟持した部分に対する垂直を意味する。
【００２５】
このような測定装置としては、例えば、株式会社エー・アンド・デイ製の万能材料試験機テンシロンなどを挙げることができる。
【００２６】
図３は、前述の万能材料試験機テンシロンを用いて、本発明の実施形態にかかる熱転写受像シート１０のミシン目３部分の切り離し力を測定した際の、時間（横軸）と切り離し力（縦軸）との関係を示す図である。
【００２７】
図３に示すように、ミシン目３の部分を裂くように挟持部材２１を、当該挟持部材２１が挟持している部分に対して垂直方向に移動させると、当該ミシン目３が切り離される際に生じる切り離し力を測定することができる。そして、本発明の実施形態にかかる熱転写受像シート１０においては、切り離し力の最大値が１６ｇ以上４５ｇ以下であることに特徴を有している。発明者らは、熱転写受像シート１０のミシン目３の「切り離し力の最大値」と、「プリンタ内での浮きの発生」、「プリンタ内での意図せぬ切り離し」さらには「ミシン目で折らずに切り離す際の切り離し易さ」との因果関係に着目し、当該切り離し力の最大値を１６ｇ以上４５ｇ以下とすることで、これらの問題を解消することを見出した。
【００２８】
熱転写受像シート１０のミシン目３の切り離し力の最大値が４５ｇよりも大きいと、ミシン目３を折らずに切り離そうとした場合にミシン目３以外の部分が破れたりするおそれがある。一方で、熱転写受像シート１０のミシン目３の切り離し力の最大値が１６ｇよりも小さいと、プリンタ内で「浮き」が発生したり、印刷中にプリンタ内で当該ミシン目部分が切り離されてしまうおそれがある。
【００２９】
ここで、熱転写受像シート１０のミシン目３の切り離し力の最大値を１６ｇ以上４５ｇ以下とする方法については特に限定されることはない。熱転写受像シート１０の構成、前述した基材１０の材質や厚さ、前述した受容層２の種類や厚さ、ミシン目３のカット部３ａとアンカット部３ｂそれぞれの長さなど、さらにはミシン目３のアンカット部３ｂの形状など、種々の要素を適宜調整することで、熱転写受像シート１０のミシン目３の切り離し力の最大値を調整することができる。
【００３０】
ここで、切り離し力の最大値は、図３に示すように、測定される切り離し力が最大となった部分（符号３１）における切り離し力である。
【００３１】
なお、ミシン目３の切り離し力を測定するにあたり、熱転写受像シート１０の一方の面、例えば受容層２が形成されている側の面を表面とし、他方の面、例えば受容層２が形成されていない側の面を裏面とした場合、表面側を上にして測定する場合と、裏面側を上にして測定する場合とでその最大値が異なる場合があるが、この明細書における切り離し力の最大値は、これらの双方を意味し、表裏どちらを上にした場合であっても条件を満たすことが必要である。
【００３２】
（その他の構成）
本発明の実施形態にかかる熱転写受像シート１０にあっては、上記基材１、受容層２、およびミシン目３以外の構成については特に限定されることはなく、他の構成を有していてもよい。
【００３３】
例えば、基材１と受容層２との間に、耐溶剤性能、バリア性能、接着性能、白色付与性能、隠蔽性能、クッション性能、帯電防止性能など、種々の性能を発揮するため中間層が設けられていてもよく、この場合にあっては、従来公知の種々の中間層から選択して採用することができる。また、基材１の表面または裏面には接着性を向上するためのプライマー層が設けられていてもよい。さらには基材１の裏面、つまり受容層２が設けられていない側の面には、熱転写受像シート１０の搬送性の向上やカール防止などのために裏面層を設けてもよい。
【００３４】
なお、このような中間層、プライマー層および裏面層を設ける場合であっても、最終的にミシン目３の切り離し力の最大値が所定の範囲内に含まれるように設計する必要がある。
【実施例】
【００３５】
以下に本発明の熱転写受像シートの実施例と比較例を示す。
【００３６】
（実施例１）
基材（コート紙、厚さ１７０μｍ、大王製紙（株）製）の一面側に、下記組成の裏面プライマー層用塗工液を、乾燥状態で１．２ｇ／ｍ2となるように塗工し、１１０℃で１分間乾燥することにより、裏面プライマー層を形成した。
【００３７】
＜裏面プライマー層用塗工液＞
・ポリエステル樹脂（東洋紡（株）製、商品名：バイロナールＭＤ−１４８０、固形分２５質量％）                                                                ４０部
・充填材（ウイルパー・エリス（株）製、商品名：ラポナイトＪＳ）              ９部
・界面活性剤（信越化学工業（株）製、商品名：ダイノール６０４）        ０．０８部
・イソプロピルアルコール（ＩＰＡ）                                        ６０部
・水                                                                    １４０部
【００３８】
次いで、上記で形成した裏面プライマー層の上に、下記組成の裏面層用塗工液を、乾燥状態で１．０ｇ／ｍ2となるように塗工し、１１０℃で１分間乾燥することにより、裏面層を形成した。
【００３９】
＜裏面層用塗工液＞
・ポリビニルブチラール（積水化学工業（株）製、商品名：ＢＬ−７）          ３０部
・充填材（ナイロンフィラー、平均粒径４μｍ、神東塗料（株）、商品名：ＭＷ３３０）
３０部
・トルエン                                                              １５０部
・イソプロピルアルコール（ＩＰＡ）                                      １５０部
【００４０】
次に、前記裏面層が形成されていない側の基材の面に、下記組成の目止め層用塗工液を、乾燥状態で１．０ｇ／ｍ2となるように塗工し、１１０℃で１分間乾燥することにより、目止め層を形成した。
【００４１】
＜目止め層用塗工液＞
・ポリエステル樹脂（東洋紡（株）製、商品名：バイロン２００）              １０部
・メチルエチルケトン（ＭＥＫ）                                            １０部
・トルエン（ＴＯＬ）                                                      １０部
【００４２】
前記目止め層上に、下記組成の多孔質層用塗工液を、乾燥状態で１２．０ｇ／ｍ2となるように塗工し、１１０℃で２分間乾燥することにより、多孔質層を形成した。多孔質層の乾燥後の厚みは３０μｍであった。
【００４３】
＜多孔質層用塗工液＞
・中空粒子（松本油脂製薬（株）製マイクロスフィア（固形分３６％）、平均粒径３．５μｍ、中空率８２体積％）                                                １００部
・アクリルエステル系ラテックス（日本ゼオン（株）製、商品名：ＳＸ１７０７Ａ、固形分４５質量％）                                                          １３３部
・界面活性剤（信越化学工業（株）製、商品名：ダイノール６０４）              ２部
・イソプロピアルコール（ＩＰＡ）                                          ６０部
・水                                                                    １２０部
【００４４】
前記多孔質層上に、下記組成のバリア層用塗工液を、乾燥状態で０．５ｇ／ｍ2となるように塗工し、１１０℃で１分間乾燥することにより、バリア層を形成した。
【００４５】
＜バリア層用塗工液＞
・アクリル樹脂（三井化学（株）製、商品名：ボンロンＢ４１００、固形分３７質量％）
４０部
・ポリエステル樹脂（日本合成化学（株）製、商品名：ＷＲ９０５、固形分２０質量％）
１０部
・白色顔料  アナターゼ型酸化チタン（堺化学工業（株）製、商品名：ＴＣＡ−８８８）
１部
・イソプロピルアルコール（ＩＰＡ）                                        ２５部
・水                                                                      ２５部
【００４６】
前記バリア層上に、上記裏面プライマー層と同じ組成の帯電防止層用塗工液を、乾燥状態で１．５ｇ／ｍ2となるように塗工し、１１０℃で１分間乾燥することにより、帯電防止層を形成した。
【００４７】
前記帯電防止層上に、下記組成の受容層用塗工液を、乾燥状態で３．０ｇ／ｍ2となるように塗工し、１１０℃で１分間乾燥することにより、受容層を形成した。
【００４８】
＜受容層用塗工液＞
・水酸基含有アクリル樹脂（藤倉化成（株）製、商品名：ＡＨ９０Ａ、水酸基価  ２９．７ｍｇＫＯＨ／ｇ、固形分２６質量％）                                    １００部
・イソシアネート化合物（三井化学（株）製、商品名：タケネートＤ１１０Ｎ、イソシアネート基含有割合  １１．５質量％、固形分７５質量％）                  １．７４部
・両末端カルビノール（ＲＯＨ）変性シリコーンオイル（信越化学工業（株）製、商品名：ＫＦ６００３）                                                      ０．１３部
・シリカ微粒子（富士シリシア化学（株）製、商品名：サイリシア３１０Ｐ、平均粒径２．７μｍ）                                                          ０．１２８部
・メチルエチルケトン（ＭＥＫ）                                            １０部
・トルエン（ＴＯＬ）                                                      １０部
【００４９】
以上により、裏面層／裏面プライマー層／基材／目止め層／多孔質層／バリア層／帯電防止層／受容層の層構成を有する実施例１の熱転写受像シートを得た。
【００５０】
上記熱転写受像シートに、裏面層側から、刃角５０°の刃を用いて、刃圧１．９ｋｇｆにて、カット部の長さが０.２４ｍｍ、アンカット部の長さが０.３０ｍｍのミシン目を形成して実施例１のミシン目付き熱転写受像シートを得た。
【００５１】
（実施例２）
実施例１で作成した熱転写受像シートに、受容層面側から、刃角５０°の刃を用いて、刃圧３．５ｋｇｆにて、カット部の長さが０．２８ｍｍ、アンカット部の長さが０．３０ｍｍのミシン目を形成して実施例２のミシン目付き熱転写受像シートを得た。
【００５２】
（実施例３）
実施例１で作成した熱転写受像シートに、受容層面側から、刃角５０°の刃を用いて、刃圧４．４ｋｇｆにて、カット部の長さが０．２８ｍｍ、アンカット部の長さが０．３０ｍｍのミシン目を形成して実施例３のミシン目付き熱転写受像シートを得た。
【００５３】
（実施例４）
実施例１で作成した熱転写受像シートに、受容層面側から、刃角５０°の刃を用いて、刃圧４．８ｋｇｆにて、カット部の長さが０．２８ｍｍ、アンカット部の長さが０．３０ｍｍのミシン目を形成して実施例４のミシン目付き熱転写受像シートを得た。
【００５４】
（実施例５）
実施例１で作成した熱転写受像シートに、裏面層面側から、刃角５０°の刃を用いて、刃圧４．８ｋｇｆにて、カット部の長さが０．２８ｍｍ、アンカット部の長さが０．３０ｍｍのミシン目を形成して実施例５のミシン目付き熱転写受像シートを得た。
【００５５】
（比較例１）
実施例１で作成した受像シートに、受容層面側から、刃角５０°の刃を用いて、刃圧１．９ｋｇｆにて、カット部の長さが０．２４ｍｍ、アンカット部の長さが０．３ｍｍのミシン目を形成して比較例１のミシン目付き熱転写受像シートを得た。
【００５６】
（比較例２）
実施例１で作成した受像シートの基材をＲＣ紙（厚さ１６０μｍ）に変更し、刃角５０°の刃を用いて、刃圧４．８ｋｇｆにて、カット部の長さが０．２８ｍｍ、アンカット部の長さが０．２３ｍｍのミシン目を形成した以外は実施例１と同じにして比較例２のミシン目付き熱転写受像シートを得た。
【００５７】
（切り離し力の測定）
上記の実施例１〜５および比較例１〜２の熱転写受像シートを、ミシン目が短辺の中心にくるように、２２ｃｍ×１０ｃｍの大きさで切り出し、それぞれのサンプルとし、それぞれのサンプルにおけるミシン目部分の切り離し力を、万能材料試験機テンシロンを用いて測定し、その最大値を得た。なお、測定に際しては、予めミシン目を２ｃｍ程度切り離し、当該切り離した一方を山折りし、他方を谷折りし、当該山折りした部分および当該谷折りした部分を固定部材２０および挟持部材２１で固定ないし挟持した。また、熱転写受像シートの受容層が形成されている面を上側にして、当該上方向に挟持部材２１が移動していく測定と、受容層が形成されていない面を上側にして、当該上方向に挟持部材２１が移動していく測定の両方を行った。
【００５８】
（第１の切れ性評価）
実施例１〜５および比較例１〜２の熱転写受像シートのそれぞれについて、そのミシン目部分を山折りおよび谷折りした後、当該ミシン目で実際に切り離し作業をして、以下の評価基準によって評価をおこなった。
・評価基準
○：抵抗なく、ミシン目部分で切り離すことができた。
×：ミシン目以外の部分が破れた。
【００５９】
（第２の切れ性評価）
実施例１〜５および比較例１〜２の熱転写受像シートのそれぞれについて、そのミシン目部分を山折りおよび谷折りすることなく、当該ミシン目で実際に切り離し作業をして、以下の評価基準によって評価をおこなった。
・評価基準
○：抵抗なく、ミシン目部分で切り離すことができた。
×：ミシン目以外の部分が破れた。
【００６０】
（印刷適性評価）
上記の実施例１〜５および比較例１〜２の熱転写受像シートと、ＤＳ−ＳＬ１０用熱転写シートを組み合わせて、昇華型熱転写プリンタ（大日本印刷（株）製、ＤＳ−ＳＬ１０）を用い、２５５／２５５階調画像を５０枚印画し、以下の評価基準によって評価を行った。
・評価基準
○：５０枚すべて問題なく印刷できた。
×：１枚以上の印刷不良が発生した。
【００６１】
上記の評価結果を以下の表１にまとめる。
【００６２】
【表１】
0006772512.tif 000002
【００６３】
上記の結果からも分かるように、実施例１〜５にかかる熱転写受像シートによれば、ミシン目を山折りおよび谷折りをすることなく、きれいに切り離すことができる。また、比較例１の熱転写受像シートのように、山折りおよび谷折りをすればきれいに切り離すことができる熱転写受像シートであっても、山折りおよび谷折りをすることなく切り離した場合にはきれいに切り離すことはできない場合もあることも分かった。また、比較例２の熱転写受像シートのように切り離し力の最大値が１６ｇよりも小さい場合、切れ性については良好であっても、印刷適性が悪いことが分かった。
【符号の説明】
【００６４】
１…基材
２…受容層
３…ミシン目
１０…熱転写受像シート
２０…固定部材
２１…挟持部材
【図１】
0006772512.tif 000003
【図２】
0006772512.tif 000004
【図３】
0006772512.tif 000005